【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
（Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であるような量である、ポリウレタンウレア。
【請求項２】
（Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
の反応生成物を含んでなるポリイソシアネートプレポリマーを含んでなり、ＮＣＯとＯＨの当量比は、約２．２５：１．０〜約２０．０：１．０である、請求項１に記載のポリウレタンウレア。
【請求項３】
（Ａ）は、ポリイソシアネートプレポリマーを含んでなり、該プレポリマー中のＮＣＯとＯＨの当量比は、約５．０：１．０〜約１２．２５：１．０である、請求項２に記載のポリウレタンウレア。
【請求項４】
成分（Ａ）は、
（Ａ）（１）成分（Ａ）１００重量％を基準として６０〜９０重量％の（シクロ）脂肪族ポリイソシアネート、および
（Ａ）（２）成分（Ａ）１００重量％を基準として１０〜４０重量％の、少なくとも２つのヒドロキシル基を含有し、分子量約１００〜約４０００を有する少なくとも１つの有機化合物を含んでなり、（Ａ）（１）と（Ａ）（２）の重量％の合計は、成分（Ａ）の１００重量％となる、請求項１に記載のポリウレタンウレア。
【請求項５】
（Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、請求項１に記載のポリウレタンウレア。
【請求項６】
イソシアネート反応性成分（Ｂ）は、
（Ｂ）（１）芳香族基に結合した２つの第１級アミン基を含有し、分子量約１００〜約４００を有する少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、請求項１に記載のポリウレタンウレア。
【請求項７】
（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、請求項１に記載のポリウレタンウレア。
【請求項８】
（Ａ）（１）少なくとも１つの（シクロ）脂肪族ポリイソシアネートと、
（２）少なくとも２つのヒドロキシル基を含有し、約１００〜約４０００の分子量を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレア。
【請求項９】
固体で光学的に明澄である、請求項１に記載のポリウレタンウレア。
【請求項１０】
（１）（Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であるような量である、ポリウレタンウレアの製造方法。
【請求項１１】
（Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
との反応生成物を含んでなるポリイソシアネートプレポリマーを含んでなり、ＮＣＯとＯＨの当量比は、約２．２５：１．０〜約２０．０：１．０である、請求項１０に記載の方法。
【請求項１２】
（Ａ）は、ポリイソシアネートプレポリマーを含んでなり、プレポリマー中のＮＣＯとＯＨの当量比は、約５．０：１．０：１．０〜約１２．２５：１．０である、請求項１１に記載の方法。
【請求項１３】
成分（Ａ）は、
（Ａ）（１）成分（Ａ）１００重量％を基準として６０〜９０重量％の（シクロ）脂肪族ポリイソシアネート、および
（Ａ）（２）成分（Ａ）１００重量％を基準として１０〜４０重量％の、少なくとも２つのヒドロキシル基を含有し、分子量約１００〜約４０００を有する少なくとも１つの有機化合物
を含んでなり、（Ａ）（１）と（Ａ）（２）の重量％の合計は、（Ａ）の１００重量％となる、請求項１０に記載の方法。
【請求項１４】
（Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、請求項１０に記載の方法。
【請求項１５】
イソシアネート反応性成分（Ｂ）は、
（Ｂ）（１）芳香族基に結合した２つの第１級アミン基を含有し、分子量約１００〜約４００を有する、少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、請求項１０に記載の方法。
【請求項１６】
（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、請求項１０に記載の方法。
【請求項１７】
（１）（Ａ）（１）少なくとも１つの（シクロ）脂肪族ポリイソシアネートと、
（２）少なくとも２つのヒドロキシル基を含有し、分子量約１００〜約４０００を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレアの製造方法。
【請求項１８】
得られたポリウレタンウレアは、固体であって、光学的に明澄である、請求項１０に記載の方法。
【手続補正２】
【補正対象書類名】明細書
【補正対象項目名】０１４７
【補正方法】変更
【補正の内容】
【０１４７】
例示の目的で本発明を上記に詳しく説明したが、そのような詳細は、単なる例示目的にすぎず、請求の範囲によって限定され得ることを除き、本発明の意図および範囲から逸脱せずに当業者によって変更され得ると理解される。
本発明の好ましい態様は、以下を包含する。
［１］  （Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であるような量である、ポリウレタンウレア。
［２］  （Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
の反応生成物を含んでなるポリイソシアネートプレポリマーを含んでなり、ＮＣＯとＯＨの当量比は、約２．２５：１．０〜約２０．０：１．０である、［１］に記載のポリウレタンウレア。
［３］  （Ａ）は、ポリイソシアネートプレポリマーを含んでなり、該プレポリマー中のＮＣＯとＯＨの当量比は、約５．０：１．０〜約１２．２５：１．０である、［２］に記載のポリウレタンウレア。
［４］  （Ａ）は、ポリイソシアネートプレポリマーを含んでなり、該プレポリマー中のＮＣＯとＯＨの当量比は、約６．０：１．０〜約１０．０：１．０である、［２］に記載のポリウレタンウレア。
［５］  前記イソシアネート反応性成分（Ｂ）は、
（１）２つの第１級芳香族アミン基を含有し、分子量約１００〜約４００を有する１以上の芳香族ジアミン化合物、および
（２）脂肪族基および／または芳香族アミン基である２つの第２級アミン基を含有し、分子量約１００〜約７５０を有する、１以上のイソシアネート反応性化合物
を含んでなる、［１］に記載のポリウレタンウレア。
［６］  ＮＨ２：ＮＣＯの当量比は、約０．６：１．０〜約０．９５：１．０である、［１］に記載のポリウレタンウレア。
［７］  ＮＨ２／ＮＣＯの当量比は、約０．６：１．０〜約０．９：１．０である、［６］に記載のポリウレタンウレア。
［８］  ＮＨ２／ＮＣＯの当量比は、約０．６５：１．０〜約０．７５：１．０である、［６］に記載のポリウレタンウレア。
［９］  成分（Ａ）は、
（Ａ）（１）成分（Ａ）１００重量％を基準として２０〜１００重量％の（シクロ）脂肪族ポリイソシアネート、および
（Ａ）（２）成分（Ａ）１００重量％を基準として０〜８０重量％の、少なくとも２つのヒドロキシル基を含有し、分子量約１００〜約４０００を有する少なくとも１つの有機化合物を含んでなり、（Ａ）（１）と（Ａ）（２）の重量％の合計は、成分（Ａ）の１００重量％となる、［１］に記載のポリウレタンウレア。
［１０］  （Ａ）は、（Ａ）（１）６０〜９０重量％および（Ａ）（２）１０〜４０重量％を含んでなる、［９］に記載のポリウレタンウレア。
［１１］  （Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、［１］に記載のポリウレタンウレア。
［１２］  （Ａ）（２）は、ポリカプロラクトンポリエステルポリオールを含んでなる、［１１］に記載のポリウレタンウレア。
［１３］  （Ａ）（２）は、（ｉ）ポリエステルポリオール、ポリエーテルポリオールまたはそれらの混合物、および（ｉｉ）三官能性鎖延長剤または架橋剤を含んでなる、［２］に記載のポリウレタンウレア。
［１４］  前記芳香族ジアミン（Ｂ）（１）は、分子量約１００〜約４００を有し、１，４−ジアミノベンゼン、２，４−ジアミノトルエン、２，６−ジアミノトルエン、３，５−ジエチル−２，４−トルエンジアミン、３，５−ジエチル−２，６−トルエンジアミン、３，５−ジチオメチル−２，４−ジアミノトルエン、２，４’−ジアミノジフェニルメタン、４，４’−ジアミノジフェニルメタンおよびそれらの混合物を含んでなる、［１］に記載のポリウレタンウレア。
［１５］  （Ｂ）（２）は、Ｎ−アルキル−置換芳香族ジアミン、Ｎ，Ｎ’−ジアルキル置換芳香族ジアミン、Ｎ，Ｎ’−ジアルキル置換イソホロンジアミン、脂肪族第２級ジアミン、ポリアスパラギン酸エステルまたはそれらの混合物を含んでなる、［１］に記載のポリウレタンウレア。
［１６］  イソシアネート反応性成分（Ｂ）は、
（Ｂ）（１）芳香族基に結合した２つの第１級アミン基を含有し、分子量約１００〜約４００を有する少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、［１］に記載のポリウレタンウレア。
［１７］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［１］に記載のポリウレタンウレア。
［１８］  前記イソシアネート反応性成分（Ｂ）は、
（Ｂ）（１）芳香族基に結合した２つの第１級アミン基を含有し、分子量約１００〜約１０００を有する少なくとも１つの芳香族ジアミン約３０〜７９重量％、
（Ｂ）（２）（シクロ）脂肪族基および／または芳香族基に結合した２つの第２級アミン基を含有し、分子量約１００〜約７５０を有する少なくとも１つのイソシアネート反応性成分約１〜２０重量％、および
（Ｂ）（３）ＯＨ官能価約２〜約３および分子量約１００〜約４０００を有する１以上のヒドロキシル官能性化合物約２０〜５０重量％
を含んでなり、（Ｂ）（１）と（Ｂ）（２）と（Ｂ）（３）の重量％の合計は、（Ｂ）の１００重量％となる、［１］に記載のポリウレタンウレア。
［１９］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなり、（Ｂ）（３）は、ポリエーテルポリオール、ポリエステルポリオールまたはポリエーテルグリコールを含んでなる、［１８］に記載のポリウレタンウレア。
［２０］  （Ａ）（１）少なくとも１つの（シクロ）脂肪族ポリイソシアネートと、
（２）少なくとも２つのヒドロキシル基を含有し、約１００〜約４０００の分子量を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させた反応生成物を含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレア。
［２１］  （Ａ）（１）は、４，４’−ジシクロヘキシルメタンジイソシアネートを含んでなり、（Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［２０］に記載のポリウレタンウレア。
［２２］  固体で光学的に明澄である、［１］に記載のポリウレタンウレア。
［２３］  （１）（Ａ）ＮＣＯ基含有率約４〜約５０％および平均官能価約２〜約３を有する少なくとも１つの（シクロ）脂肪族ポリイソシアネートまたは（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および必要に応じて、
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であるような量である、ポリウレタンウレアの製造方法。
［２４］  （Ａ）は、
（１）ＮＣＯ基含有率約４％〜約５０％および官能価約２．０〜約３．０を有する（シクロ）脂肪族ポリイソシアネートであって、４，４’−ジシクロヘキシルメタンジイソシアネート、１，６−ヘキサメチレンジイソシアネート、イソホロンジイソシアネート、１，４−シクロヘキサンジイソシアネート、ｍ−テトラメチルキシレンジイソシアネートおよびそれらの混合物からなる群から選択される前記（シクロ）脂肪族ポリイソシアネート、および
（２）少なくとも約２つのヒドロキシル基を含有し、分子量約１００〜約４０００を有する少なくとも１つの有機化合物
との反応生成物を含んでなるポリイソシアネートプレポリマーを含んでなり、ＮＣＯとＯＨの当量比は、約２．２５：１．０〜約２０．０：１．０である、［２３］に記載の方法。
［２５］  （Ａ）は、ポリイソシアネートプレポリマーを含んでなり、プレポリマー中のＮＣＯとＯＨの当量比は、約５．０：１．０：１．０〜約１２．２５：１．０である、［２４］に記載の方法。
［２６］  （Ａ）は、ポリイソシアネートプレポリマーを含んでなり、プレポリマー中のＮＣＯとＯＨの当量比は、約６．０：１．０：１．０〜約１０．０：１．０である、［２４］に記載の方法。
［２７］  前記イソシアネート反応性成分（Ｂ）（Ｂ）は、
（１）２つの第１級芳香族アミン基を含有し、分子量約１００〜約４００を有する１以上の芳香族ジアミン化合物、および
（２）脂肪族基および／または芳香族アミン基である２つの第２級アミン基を含有し、分子量約１００〜約７５０を有する１以上のイソシアネート反応性化合物
を含んでなる、［２３］に記載の方法。
［２８］  ＮＨ２：ＮＣＯの当量比は、約０．６：１．０〜約０．９５：１．０である、［２３］に記載の方法。
［２９］  ＮＨ２／ＮＣＯの当量比は、約０．６：１．０〜約０．９：１．０である、［２８］に記載の方法。
［３０］  ＮＨ２／ＮＣＯの当量比は、約０．６５：１．０〜約０．７５：１．０である、［２８］に記載の方法。
［３１］  成分（Ａ）は、
（Ａ）（１）成分（Ａ）１００重量％を基準として２０〜１００重量％の（シクロ）脂肪族ポリイソシアネート、および
（Ａ）（２）成分（Ａ）１００重量％を基準として０〜８０重量％の、少なくとも２つのヒドロキシル基を含有し、分子量約１００〜約４０００を有する少なくとも１つの有機化合物
を含んでなり、（Ａ）（１）と（Ａ）（２）の重量％の合計は、（Ａ）の１００重量％となる、［２３］に記載の方法。
［３２］  （Ａ）は、（Ａ）（１）６０〜９０重量％および（Ａ）（２）１０〜４０重量％を含んでなる、［３１］に記載のポリウレタンウレア。
［３３］  （Ａ）（１）は、４，４’−ジシクロヘキシルメタンジイソシアネートを含んでなり、（Ａ）（２）は、ポリエステルポリオール、ポリエーテルグリコール、ポリエーテルポリオールまたはそれらの混合物を含んでなる、［２３］に記載の方法。
［３４］  （Ａ）（２）は、ポリカプロラクトンポリエステルポリオールを含んでなる、［３３］に記載の方法。
［３５］  （Ａ）（２）は、（ｉ）ポリエステルポリオール、ポリエーテルポリオールまたはそれらの混合物および（ｉｉ）三官能性鎖延長剤または架橋剤を含んでなる、［２４］に記載の方法。
［３６］  前記芳香族ジアミン（Ｂ）（１）は、分子量約１００〜約４００を有し、１，４−ジアミノベンゼン、２，４−ジアミノトルエン、２，６−ジアミノトルエン、３，５−ジエチル−２，４−トルエンジアミン、３，５−ジエチル−２，６−トルエンジアミン、３，５−ジチオメチル−２，４−ジアミノトルエン、２，４’−ジアミノジフェニルメタン、４，４’−ジアミノジフェニルメタンおよびそれらの混合物を含んでなる、［２３］に記載の方法。
［３７］  （Ｂ）（２）は、Ｎ−アルキル置換芳香族ジアミン、Ｎ，Ｎ’−ジアルキル置換芳香族ジアミン、Ｎ，Ｎ’−ジアルキル置換イソホロンジアミン、脂肪族第２級ジアミン、ポリアスパラギン酸エステルまたはそれらの混合物を含んでなる、［２３］に記載の方法。
［３８］  イソシアネート反応性成分（Ｂ）は、
（Ｂ）（１）芳香族基に結合した２つの第１級アミン基を含有し、分子量約１００〜約４００を有する、少なくとも１つの芳香族ジアミン約１０〜約９５重量％、および
（Ｂ）（２）（シクロ）脂肪族基および／または芳香族基に結合した２つの第２級アミン基を含有し、分子量約２００〜約６００を有する少なくとも１つのイソシアネート反応性成分約５〜９０重量％
を含んでなり、（Ｂ）（１）と（Ｂ）（２）の重量％の合計は、（Ｂ）の１００重量％となる、［２３］に記載の方法。
［３９］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなる、［２３］に記載の方法。
［４０］  前記イソシアネート反応性成分（Ｂ）は、
（Ｂ）（１）芳香族基に結合した２つの第１級アミン基を含有し、分子量約１００〜約１０００を有する、少なくとも１つの芳香族ジアミン約３０〜７９重量％、
（Ｂ）（２）（シクロ）脂肪族基および／または芳香族基に結合した２つの第２級アミン基を含有し、分子量約１００〜約７５０を有する少なくとも１つのイソシアネート反応性成分約１〜２０重量％、および
（Ｂ）（３）ＯＨ官能価約２〜約３および分子量約１００〜約４０００を有する１以上のヒドロキシル官能性化合物約２０〜５０重量％
を含んでなり、（Ｂ）（１）と（Ｂ）（２）と（Ｂ）（３）の重量％の合計は、（Ｂ）の１００重量％となる、［２３］に記載の方法。
［４１］  （Ｂ）（１）は、３，５−ジエチル−２，４−トルエンジアミン、３，５−ジエチル−２，６−トルエンジアミンまたはそれらの混合物を含んでなり、（Ｂ）（２）は、ポリアスパラギン酸エステルを含んでなり、（Ｂ）（３）は、ポリエーテルポリオール、ポリエステルポリオールまたはポリエーテルグリコールを含んでなる、［４０］に記載の方法。
［４２］  （１）（Ａ）（１）少なくとも１つの（シクロ）脂肪族ポリイソシアネートと、
（２）少なくとも２つのヒドロキシル基を含有し、分子量約１００〜約４０００を有する少なくとも１つの有機化合物
との反応生成物を含んでなる、ＮＣＯ基含有率約４〜約５０％および平均官能価約２〜約３を有する少なくとも１つの（シクロ）脂肪族ポリイソシアネートプレポリマーと、
（Ｂ）（１）２つの第１級芳香族アミン基を含有し、分子量約１００〜約１０００を有する１以上の芳香族ジアミン化合物、
（２）２つの第２級アミン基を含有し、分子量約１００〜約７５０を有し、該第２級アミン基は（シクロ）脂肪族基および／または芳香族基に結合する、１以上のイソシアネート反応性化合物、および
（３）官能価約２．０〜約３．０および分子量約１００〜約４０００を有する１以上のヒドロキシル官能性化合物
を含んでなるイソシアネート反応性成分を、
必要に応じて、
（Ｃ）１以上の触媒
の存在下に反応させることを含んでなり、（Ａ）と（Ｂ）の相対量は、イソシアネート指数が約９５〜約１１０であって、プレポリマー中のＮＣＯとＯＨの当量比が約２．２５：１．０〜約２０．０：１．０であって、ＮＨ２：ＮＣＯの当量比が約０．６：１．０〜約０．９５：１．０であるような量である、ポリウレタンウレアの製造方法。
［４３］  （Ａ）（１）は、４，４’−ジシクロヘキシルメタンジイソシアネートを含んでなり、（Ｂ）（１）は、３，５−ジエチル−２，４−トルエンジアミン、３，５−ジエチル−２，６−トルエンジアミンまたはそれらの混合物を含んでなり、（Ｂ）（２）はポリアスパラギン酸エステルを含んでなる、［４２］に記載の方法。
［４４］  得られたポリウレタンウレアは、固体であって、光学的に明澄である、［２３］に記載の方法。